(57)【要約】【課題】薄板ガラスの製造開始時にガラスリボンの搬送方向先端部が搬送ローラーをより確実に通過することが可能であり、歩留向上及び生産性向上が図れる薄板ガラスの製造方法を提供することを目的とする。【解決手段】ガラス原料を溶融し、溶融ガラスとする溶融工程と、  溶融ガラスを成形しガラスリボンとする成形工程と、  前記ガラスリボンを搬送ローラーにより搬送する搬送工程と、  ガラスリボンを幅方向に切断する幅方向切断工程と、を有し、  製造開始時に、前記成形工程においてガラスリボンの少なくとも搬送方向先端部の板厚を、前記搬送工程における搬送ローラーを通過することが可能な厚さとし、  前記ガラスリボンの搬送方向先端部が前記幅方向切断工程を通過後、前記成形工程で成形するガラスリボンの板厚を製品用の厚さに変更する薄板ガラスの製造方法を提供する。【選択図】図５
2015187041.tif 000002
【特許請求の範囲】
【請求項１】
ガラス原料を溶融し、溶融ガラスとする溶融工程と、
溶融ガラスを成形しガラスリボンとする成形工程と、
前記ガラスリボンを搬送ローラーにより搬送する搬送工程と、
ガラスリボンを幅方向に切断する幅方向切断工程と、を有し、
製造開始時に、前記成形工程においてガラスリボンの少なくとも搬送方向先端部の板厚を、前記搬送工程における搬送ローラーを通過することが可能な厚さとし、
前記ガラスリボンの搬送方向先端部が前記幅方向切断工程を通過後、前記成形工程で成形するガラスリボンの板厚を製品用の厚さに変更する薄板ガラスの製造方法。
【請求項２】
前記成形工程で成形するガラスリボンの板厚を製品用の厚さに変更する方法は、
前記成形工程における前記ガラスリボンの搬送速度を速くする方法と、
前記成形工程への溶融ガラスの供給量を少なくする方法と、
前記ガラスリボンの幅を広くする方法と、
前記ガラスリボンの幅方向の厚さ分布を変更する方法と、から選択される１種以上の方法により行われることを特徴とする請求項１に記載の薄板ガラスの製造方法。
【請求項３】
前記幅方向切断工程より前に、前記ガラスリボンの幅方向両端部を切断する両端部切断工程を有する請求項１または２に記載の薄板ガラスの製造方法。
【請求項４】
前記成形工程で成形するガラスリボンの製品用の厚さであって、ガラスリボンの幅方向中央部の板厚が０．３ｍｍ以下であることを特徴とする請求項３に記載の薄板ガラスの製造方法。
【請求項５】
前記成形工程で成形するガラスリボンの製品用の厚さであって、ガラスリボンの幅方向中央部の板厚が０．２ｍｍ以下であることを特徴とする請求項１乃至４いずれか一項に記載の薄板ガラスの製造方法。
【請求項６】
前記ガラスリボンの板厚を製品用の厚さに変更した後の、前記ガラスリボンの幅が１．５ｍ以上である請求項１乃至５いずれか一項に記載の薄板ガラスの製造方法。
【請求項７】
前記搬送工程における搬送ローラーのローラーピッチが２００ｍｍ以上である請求項１乃至６いずれか一項に記載の薄板ガラスの製造方法。
【発明の詳細な説明】
【技術分野】
【０００１】
本発明は、薄板ガラスの製造方法に関する。
【背景技術】
【０００２】
板ガラスの製造方法として、溶融ガラスをシート状に成形したガラスリボンを搬送ローラーにより徐冷炉内を搬送して冷却した後、徐冷炉から連続搬送されてくる帯状のガラスリボンを切断装置によって所定の大きさの矩形状ガラス板に切断する方法が知られている（例えば特許文献１）。
【０００３】
このように板ガラスの製造工程では、徐冷炉内、切断装置においてガラスリボンを搬送ローラーにより搬送する方法が用いられている。
【０００４】
これは、徐冷炉内では一般的にガラスリボンの上下面から加熱しており、ガラスリボンに対する熱の伝達路を確保する観点から、また、ガスを供給しながら徐冷を行う場合があり、ガスの供給路を確保する観点から、間隔をあけて配置できる搬送ローラーが用いられる。
【０００５】
切断装置においては、切断の際等に発生したガラスの破片、切断屑等が搬送経路上に残っていると後続のガラスリボンの表面にキズを生じる恐れがあるため、搬送経路上のガラスの破片等を除去し易いように搬送ローラーが用いられる。
【０００６】
また、いずれの工程においても搬送ローラーはガラス品質への影響が少なく、板厚、ガラスの組成等によらず対応可能であることからも広く用いられている。
【先行技術文献】
【特許文献】
【０００７】
【特許文献１】国際公開第２０１０／００７９５３号
【発明の概要】
【発明が解決しようとする課題】
【０００８】
ところで、近年特にディスプレイ用途においてはより板厚の薄い板ガラスが求められている。板厚の薄い板ガラスを製造する場合においても、上述の理由から、徐冷炉内、切断装置等において、ガラスリボンの搬送には搬送ローラーが用いられることとなる。
【０００９】
しかしながら、例えば図１に示すように製造開始時においてガラスリボン１１の先端部を目標とする製品の板厚として搬送経路上に流した場合に、ガラスリボン１１の先端部分１１ａが撓み、搬送ローラー１２上をガラスリボンが通過できない場合があるという問題があった。
【００１０】
このように、ガラスリボンの先端部が製造工程の末端まで達しない場合、薄板ガラスを生産することができない。このため、搬送ローラー上を通過できない可能性のある板厚の板ガラスは安定して生産することができず、特に撓み易くなる板厚の薄い薄板ガラスを製造する上では問題となる。
【００１１】
ガラスリボンの先端部が搬送ローラーを確実に通過できるようにするためには、ローラーピッチを小さくすることが有効である。そのため、搬送ローラーの間隔等を調整することも考えられるが、搬送ローラー１２の間隔１３は、少なくとも隣り合う搬送ローラー同士が接しないように配置する必要がある。このため、搬送ローラー１２の直径により制約されることから、その距離を縮めることには限界があった。なお、ローラーピッチとは隣接するローラーの中心間の距離、すなわち、図１でいえば、搬送ローラー１２の直径と搬送ローラー１２の間隔１３との和となる。
【００１２】
また、搬送ローラー１２はそれ自身が撓まないようにその直径を決定する必要があり、ガラスリボンの幅（搬送方向に対して垂直方向のガラスリボンの長さ）等により該直径は制約される。
【００１３】
このため、搬送ローラーの間隔等の調整のみでは、ローラーピッチを十分に短くすることができず、搬送ローラー上をガラスリボンが通過できない場合があるという問題を解決することができず、係る課題の解決方法が求められていた。
【００１４】
本発明は上記従来技術が有する問題に鑑み、薄板ガラスの製造開始時にガラスリボンの搬送方向先端部が搬送ローラーをより確実に通過することが可能であり、歩留向上及び生産性向上が図れる薄板ガラスの製造方法を提供することを目的とする。
【課題を解決するための手段】
【００１５】
上記課題を解決するため本発明は、
ガラス原料を溶融し、溶融ガラスとする溶融工程と、
溶融ガラスを成形しガラスリボンとする成形工程と、
前記ガラスリボンを搬送ローラーにより搬送する搬送工程と、
ガラスリボンを幅方向に切断する幅方向切断工程と、を有し、
製造開始時に、前記成形工程においてガラスリボンの少なくとも搬送方向先端部の板厚を、前記搬送工程における搬送ローラーを通過することが可能な厚さとし、
前記ガラスリボンの搬送方向先端部が前記幅方向切断工程を通過後、前記成形工程で成形するガラスリボンの板厚を製品用の厚さに変更する薄板ガラスの製造方法を提供する。
【発明の効果】
【００１６】
本発明の薄板ガラスの製造方法によれば、薄板ガラスの製造開始時（製造装置立ち上げ時）において搬送ローラー上をガラスリボンがより確実に通過することが可能になる。このため、薄板ガラスの歩留向上及び生産性向上を図ることができる。
【図面の簡単な説明】
【００１７】
【図１】従来技術における搬送ローラー上のガラスリボンの挙動の説明図
【図２】本発明の実施形態における成形工程としてフロート法を用いた場合の製造工程の概略図
【図３】本発明の実施形態におけるフロート法での板厚制御の説明図
【図４】本発明の実施形態における成形工程としてフュージョン法を用いた場合の製造工程の概略図
【図５】本発明の実施形態における搬送ローラー上のガラスリボンの挙動の説明図
【図６】本発明の実施形態における成形法によるガラスリボンの幅方向の板厚分布の説明図
【図７】本発明の実施形態における切断工程の説明図
【図８】本発明の実施形態における切断工程の説明図
【発明を実施するための形態】
【００１８】
以下、本発明を実施するための形態について図面を参照して説明するが、本発明は、下記の実施形態に制限されることはなく、本発明の範囲を逸脱することなく、下記の実施形態に種々の変形および置換を加えることができる。
【００１９】
以下に本実施形態の薄板ガラスの製造方法について説明する。
【００２０】
本発明の一観点によれば、本発明の薄板ガラスの製造方法は、ガラス原料を溶融し、溶融ガラスとする溶融工程と、溶融ガラスを成形しガラスリボンとする成形工程と、前記ガラスリボンを搬送ローラーにより搬送する搬送工程と、ガラスリボンを幅方向（ガラスリボンの搬送方向に垂直な方向）に切断する幅方向切断工程と、を有している。
【００２１】
そして、製造開始時に、前記成形工程においてガラスリボンの少なくとも搬送方向先端部の板厚を、前記搬送工程における搬送ローラーを通過することが可能な厚さとし、前記ガラスリボンの搬送方向先端部が前記幅方向切断工程を通過後、前記成形工程で成形するガラスリボンの板厚を製品用の厚さに変更するものである。
【００２２】
まず、各工程について以下に説明する。
【００２３】
溶融工程は、ガラス原料を溶融して溶融ガラスとする工程である。
【００２４】
ここで用いるガラス原料としては特に限定されるものではなく、製品に要求される性能に応じた目標組成（ガラスの種類）となるようにガラス原料を所定比で混合して用いることができる。
【００２５】
また、溶融する温度に関しても、用いたガラス原料およびその組成に基づいて選択することができる。
【００２６】
ここで、本実施形態の製造方法を適用するガラスの種類については特に限定されるものではなく、例えばソーダ石灰ガラスや、無アルカリガラス等の製造に用いることができる。ディスプレイの用途で特に板厚の薄い薄板ガラスが求められていることから、無アルカリガラスの製造に特に好適に用いることができる。
【００２７】
そして、溶融工程において得られた溶融ガラスは、成形工程に供する前に脱泡処理（清澄処理）を行うことが好ましい。
【００２８】
脱泡処理とは、溶融ガラス中に含まれる気泡を除去する工程であり、係る工程を行うことにより最終製品の薄板ガラス内に含まれる気泡を低減することができる。このため、ディスプレイ用途等のガラス中の気泡が問題となる用途においては、係る処理を行うことが好ましい。
【００２９】
脱泡処理の方法としては、特に限定されるものではないが、例えば溶融ガラスに清澄剤を添加することにより行う方法や、溶融ガラスを高温下で保持して脱泡する方法や、溶融ガラスを減圧雰囲気下において脱泡する方法が挙げられる。
【００３０】
次に成形工程について説明する。
【００３１】
成形工程は、溶融ガラスを成形しガラスリボンとする工程であり、その具体的な手段は限定されるものではないが、最終製品の薄板ガラスに要求される仕様等に応じて選択することができる。特にフロート法、フュージョン法については、平坦度の高いガラスリボン（板ガラス）が得られることから、いずれかの方法により成形工程を行うことが好ましい。その他のダウンドロー法（リドロー法やスロットダウンドロー法）を選択することもできる。
【００３２】
中でもフロート法は、幅の広いガラスリボンを安定して生産することができ、生産性を高めることができるため、成形工程における成形方法としてより好ましく用いられる。
【００３３】
成形工程において成形するガラスリボンの仕様は、製造する薄板ガラスの仕様や、生産性を考慮して選択することができる。ただし、ガラスリボンの幅が広い方が特に生産性を高めることが可能になるため、製品用のガラスリボンの幅としては１．５ｍ以上であることが好ましく、２．５ｍ以上であることがより好ましい。ここで、製品用のガラスリボンとは、後述する様にガラスリボンの板厚を製品用の厚さに変更した後のガラスリボンを意味している。ガラスリボンの幅の上限値については特に限定されるものではなく、製造設備の上限に合わせて選択することができる。
【００３４】
なお、製造開始時におけるガラスリボンの幅についても製品用のガラスリボンの幅と同じまたは同程度であることが好ましいことから、製造開始時におけるガラスリボンの幅についても１．５ｍ以上であることが好ましく、２．５ｍ以上であることがより好ましい。
【００３５】
ガラスリボンの板厚も限定されるものではないが、本実施形態の薄板ガラス製造方法は、製造開始時に搬送ローラーによりガラスリボンを搬送する際、ガラスリボンの搬送方向の先端部が撓みにより、搬送ローラーを通過できなくなる現象を抑制しようとするものである。
【００３６】
これは、特に目標とする製品部の板厚が薄い場合に、製造開始時から係る板厚に成形した場合には搬送ローラーを通過できないのに対して、本実施形態の製造方法では確実に搬送ローラーを通過することができる様になりその効果を発揮する。このため、そのガラスリボンの板厚のうち、前記成形工程で成形するガラスリボンの製品用の厚さであって、ガラスリボンの幅方向中央部の板厚が０．２ｍｍ以下であることが好ましい。特に０．１５ｍｍ以下であることがより好ましく、０．１ｍｍ以下であることが特に好ましい。
【００３７】
ここでいう製品部の板厚とは、後述する様にガラスリボンの搬送方向先端部が幅方向切断工程を通過した後、ガラスリボンの板厚を製品用の厚さに変更した後の製品部分（最終的に製品として切り出す幅方向中央部）のガラスリボンの板厚を意味している。ガラスリボンの幅方向中央部（製品部）の板厚の下限値については特に限定されるものではないが、成形工程から幅方向切断工程までガラスリボンが搬送中に切れない厚さにその搬送速度、ガラスの種類、特性等に応じて選択することが好ましい。例えば、ガラスリボンの幅方向中央部の板厚の下限値は、ガラス成形原理による安定生産条件より、０．０１mm以上が好ましく、０．０２ｍｍ以上がより好ましく、０．０３mm以上であることが特に好ましい。
【００３８】
搬送工程は、成形工程において成形したガラスリボンを搬送ローラーにより搬送する工程であり、徐冷工程、幅方向切断工程、（場合によってはさらに両端部切断工程）における搬送を含むものである。搬送工程は徐冷工程を含むものであるから、幅方向切断工程（幅方向切断装置）まで搬送する間にガラスリボンの徐冷、冷却を行うことができる。このため、搬送工程においては、ガラスリボンを所定温度に徐冷、冷却するため、徐冷炉を設ける等してその周辺温度等を制御することもできる。
【００３９】
搬送工程において用いる搬送ローラーの直径、長さ、ローラーピッチについては特に限定されるものではない。搬送ローラーの直径、長さは製造する薄板ガラスの板厚、幅等、すなわちガラスリボンのサイズにより決めることができる。また、ローラーピッチは、搬送ローラーの直径等により決めることができる。
【００４０】
搬送ローラーの本数については搬送工程の長さや搬送工程に要する時間等により選択することができ、限定されるものではない。
【００４１】
ただし、薄板ガラスの製造に当たっては、上述の様にガラスリボンの幅が広い方が生産性を高めることができるため、搬送ローラーの長さもこれに合わせた長さであることが好ましい。そして、搬送ローラーの長さが長くなると、搬送ローラー自身が撓まないように、それに準じた直径（太さ）を有することが好ましく、これに応じて搬送ローラー同士が少なくとも接触しないようにそのローラーピッチを選択することとなる。
【００４２】
本実施形態においては後述する様にローラーピッチが大きくなったとしても、製造開始時においてガラスリボンの先端部が搬送ローラーを通過できなくなる可能性を抑制することが可能になるため、そのローラーピッチは広くてもよい。具体的には例えば搬送ローラー間のローラーピッチは２００ｍｍ以上であることが好ましく、３００ｍｍ以上であることがより好ましく、４００ｍｍ以上であることが特に好ましい。この際、上限値については限定されるものではなく、搬送ローラーの直径等により選択することができる。搬送工程において徐冷炉を設けたり、ガスを流通させたりする場合には、ローラーピッチを大きくすることにより、熱が伝わり易く、また、ガスであれば拡散し易くなるため好ましい。
【００４３】
なお、ローラーピッチとは既述のように、隣接する搬送ローラーの中心間の距離を意味することから、搬送ローラーの直径と、搬送ローラーの間隔との和となる。例えば図１を例に説明すると、搬送ローラーの半径Ｒ×２＋搬送ローラーの間隔１３がローラーピッチＬとなる。
【００４４】
幅方向切断工程は、搬送工程の搬送ローラーにより搬送されてきたガラスリボンを幅方向（ガラスリボンの搬送方向に垂直な方向）に切断する工程である。
【００４５】
幅方向切断工程は、ガラスリボンを幅方向に切断するものであれば良く、製品とするためにガラスリボンを所定の幅方向切断装置により所望のサイズに正確に切断する場合のみに限定されるものではない。
【００４６】
例えば、製造開始時等にガラスリボンの先端部分を廃棄するために、搬送ローラーの下流側の端部を（製品切断用の幅方向切断装置に接続せずに）開放し、搬送ローラー端部からはみ出したガラスリボンがその自重により幅方向に切断（破断）する場合等もここでいう幅方向切断工程に含まれる。
【００４７】
また、製品用にガラスリボンを幅方向切断する場合についてもその切断方法（手段）は特に限定されるものではなく、要求される切断面の形状や、切断精度等に基づいて選択することができる。
【００４８】
幅方向切断工程において切断し得られる薄板ガラスの形態は限定されるものではなく、例えば所定のシートサイズに幅方向切断したガラスシートであってもよく、また、薄板ガラスを所定量巻き取ったガラスロールとしても良い。
【００４９】
以上に各工程について説明してきたが、本実施形態の薄板ガラスの製造方法に用いることができる薄板ガラスの製造装置の構成例について図２〜図４を用いて説明する。
【００５０】
図２は、成形工程においてフロート法を用いた場合の薄板ガラスの製造装置の概略図になる。
【００５１】
図２の薄板ガラスの製造装置においては、まず、溶融炉２１にガラス原料を投入し、溶融ガラス２２とする。そして、フロートバス２３内の溶融錫２４上に溶融ガラスを供給し、溶融ガラスをガラスリボン２５に成形する。成形されたガラスリボン２５は、搬送ローラー２６上に保持、搬送されることにより徐冷、冷却を行う。この際ガラスリボンを適切な冷却速度により徐冷、冷却するために、搬送ローラー２６の周辺には徐冷炉２７を設けることができる。そして、徐冷、冷却が行われたガラスリボンは幅方向切断装置２８により所望のサイズに切断することができる。
【００５２】
フロート法におけるガラスリボンの板厚の調整方法について図３を用いて説明する。図３は、図２のフロートバスのＡ−Ａ´線における切断面を示している。
【００５３】
図３に示すように、フロートバス内では、溶融錫２４上に図中左側から溶融ガラスが供給され、溶融錫２４上を図中右側に搬送される間にガラスリボンに成形される。
【００５４】
ガラスリボンを補助ローラーと呼ばれる回転ローラー（トップローラー）により上から押さえることにより、ガラスリボン幅の収縮を抑え、その中央部の板厚、ガラスリボンの幅を選択、調整することができる。このように、フロート法においては、ガラスリボンの端部について回転ローラーにより押さえて成形工程を行うため、後述する図６（ａ）に示すように、その幅方向断面には板厚分布を生じることになる。
【００５５】
次に、成形工程においてフュージョン法を用いた場合の薄板ガラスの製造装置の構成の概略について図４を用いて説明する。
【００５６】
図４においては、溶融工程については記載を省略しているが、フロート法の場合と同様に構成することができる。
【００５７】
そして、溶融工程で得られた溶融ガラスを図４のフュージョンパイプ４１の上面に設けられた図示しない溝に供給し、あふれ出た溶融ガラス４２が、フュージョンパイプの下部で一体となり、一枚のガラスリボン４３として連続的に成形される。この際、フュージョンパイプの下部で、ガラスリボンがその幅方向に縮まないようにその両端部を支持しながら成形するため、後述する図６（ｂ）に示すようにその幅方向断面には板厚分布を生じることになる。
【００５８】
その後、搬送ローラー４４上をガラスリボン４３が搬送されることにより、徐冷、冷却される。この際フロート法の場合と同様に、例えば図中点線で示すように搬送ローラー周辺に徐冷炉を設け、徐冷工程の温度を制御することもできる。
【００５９】
搬送ローラー４４の搬送方向下流に幅方向切断装置４６が設けられている。これにより所望のサイズに切断することができる。
【００６０】
なお、図４においては、薄板ガラスをロール状に巻き取りガラスロールとしているが、係る形態以外にも、上述の様に所定のサイズのシート状にカットしてガラスシートとすることもできる。
【００６１】
図４においては搬送ローラーの配置として、水平方向にガラスリボンを搬送する部分４７を含んでいるが、このようにフュージョン法による薄板ガラスの製造装置（製造方法）においても搬送経路上に水平部分を含んでいることが好ましい。
【００６２】
これは、本発明は製造開始時に搬送ローラーによりガラスリボンを搬送する際、ガラスリボンの先端部が自重により撓み搬送ローラーが通過できない現象を抑制しようとするものであり、係る現象は主に搬送ローラーを水平方向に並べた場所で起こり易い。このため、水平方向にガラスリボンを搬送ローラーにより搬送する搬送工程を有する方がより本発明の効果を高めることができるため好ましい。
【００６３】
そして、本実施形態の薄板ガラスの製造方法においては、製造開始時に、成形工程においてガラスリボンの少なくとも搬送方向先端部の板厚を、搬送工程における搬送ローラーを通過することが可能な厚さとする。さらに、ガラスリボンの搬送方向先端部が幅方向切断工程を通過後、前記成形工程で成形するガラスリボンの板厚を製品用の厚さに変更するものである。
【００６４】
製造開始時のガラスリボンの搬送方向先端部の板厚について図５を用いて説明する。図５（ａ）、（ｂ）は製造開始時のガラスリボン５１の搬送方向先端部およびそれに後続する部分が搬送ローラー上を搬送される際の横断面図の構成例を示している。
【００６５】
図５（ａ）においては、ガラスリボンの先端部を含むガラスリボンの板厚５２は、前記した成形工程において、搬送工程における搬送ローラーを通過することが可能な厚さに成形されており、通常の製品用の厚さよりも厚くなっている。
【００６６】
このため、図５（ａ）に示したガラスリボンは、図１に示したように当初から製品用のガラスリボンの厚さとした場合と比較して撓みにくくなり、ガラスリボンの先端部は搬送ローラーを通過することが可能になる。
【００６７】
この際、ガラスリボンの先端部の厚さ５２を規定（選択）する方法としては以下の方法が挙げられる。
【００６８】
まず、生産するガラスリボンの幅と薄板ガラスの製造設備の仕様から、ローラーピッチ等のローラー仕様が決定され、該製造設備における許容たわみ量を算出することが可能になる。
【００６９】
一方、生産するガラスリボンの板厚、板幅と幅方向の断面形状（＝板厚分布）、およびガラスの弾性率、比重から，ローラーピッチに対応する片持ち梁としての静的たわみ量を数値シミュレーション等で見積もることができる。さらに、搬送設備等の振動などを考慮して、最大動的たわみ量を見積もることができる。
【００７０】
そして、許容たわみ量と、最大動的たわみ量に安全係数をかけたものと、を比較して、許容たわみ量のほうが大きければ、その板厚のガラスリボンを安定して搬送すると判断することできる。
【００７１】
すなわち、製造設備から算出される許容たわみ量の方が、生産するガラスリボン（の形状、材質等）から算出される最大動的たわみ量と安全係数との積よりも大きくなる厚さをガラスリボンの搬送方向先端部の板厚２２を搬送工程における搬送ローラーを通過することが可能な厚さとすることができる。
【００７２】
なお、図５（ａ）では、ガラスリボンが一律に厚くなる例を示したが、製造開始時にガラスリボンの少なくとも搬送方向先端部が搬送ローラーを通過することが可能な厚さであればよい。このため、例えば図５（ｂ）のように、先端部近傍の範囲について搬送ローラーを通過できることが可能な厚さ５３としてもよく、この場合の板厚５３も上記と同様の計算に基づいて選択することができる。
【００７３】
ただし、ガラスリボンの板厚を変更するに当たっては、急激に変化させるとガラスリボンが切れることがあるため、図５（ａ）のように一定の範囲にわたって板厚を厚くし、その後、徐々に板厚を変化させることが好ましい。
【００７４】
そして、ガラスリボンは上述のように幅方向に板厚分布を有している場合がある。具体的な例を図６に示す。図６（ａ）は成形工程においてフロート法を用いた場合の、図６（ｂ）は成形工程においてフュージョン法を用いた場合の、ガラスリボンの幅方向（搬送方向と垂直な方向）での断面形状を示している。
【００７５】
フロート法やフュージョン法により成形した場合、図６に示すように一般的にガラスリボンの中央部分６１１、６２１が製品となる部分であり、その両端部６１２、６２２は中央部よりも板厚が厚くなっている。これは、ガラスリボンの中央部分を所定の板厚とするために、成形工程においてローラー等によりガラスリボンの両端部を引張りながら、または保持しながら成形するためである。
【００７６】
そして、上述の様に最大動的たわみ量を算出する際にはガラスリボンの幅方向の断面形状（板厚分布）を計算の要素としている。このため、ガラスリボン全体として搬送ローラー上を通過できるように板厚を制御する際には、ガラスリボンの少なくとも先端部分の（幅方向の各部分について）板厚が所定の値となるように設定することとなる。
【００７７】
次いで、ガラスリボンの搬送方向先端部が前記幅方向切断工程を通過後、前記成形工程で成形するガラスリボンの板厚を製品用の厚さに変更する。
【００７８】
ガラスリボンの搬送方向先端部が幅方向切断工程を通過後には、成形工程から幅方向切断工程まで連続した１枚のガラスリボンとなっている。すなわち、幅方向切断工程よりも上流側には、ガラスリボンの先端部が存在しなくなる。
【００７９】
このように幅方向切断工程よりも上流側に搬送ローラーを通過できない原因となるガラスリボンの先端部が存在しないため、ガラスリボンの板厚を製造開始時よりも薄い製品用の板厚に変更しても、搬送ローラーを安定して通過することが可能となる。
【００８０】
ここで、ガラスリボンの板厚を製品用の厚さに変更するとは、図６に示したようにガラスリボンが幅方向に板厚分布を有する場合には、その中央部分の製品部６１１、６２１の部分について製品用の板厚（目的とする板厚）になる様に成形することを意味している。
【００８１】
ガラスリボンの板厚を製品用の厚さに変更する方法は、以下の方法から選択される１種以上の方法により行われることが好ましい。すなわち、以下の方法から選択される１種の方法のみにより行うこともでき、２種以上を組み合わせて行うこともできる。
【００８２】
成形工程における前記ガラスリボンの搬送速度を速くする方法。
【００８３】
成形工程への溶融ガラスの供給量（単位時間当たり）を少なくする（供給速度を遅くする）方法。
【００８４】
ガラスリボンの幅を広くする方法。
【００８５】
ガラスリボンの幅方向の厚さ分布を変更する方法。
【００８６】
上記いずれかの方法によればガラスリボンの製品部の板厚を容易に変更することが可能であるため好ましい。
【００８７】
なお、ガラスリボンの板厚を製品用の厚さとするのは、前述のようにガラスリボンの搬送方向先端部が幅方向切断工程を通過後すぐに行ってもよいが、さらに一定時間経過後に行っても良い。ただし、いずれの場合でも急激に成形工程におけるガラスリボンの厚さを変化させるとガラスリボンが搬送工程中に切れる場合があることから、（例えば、１時間から１日程度の時間をかけて）徐々にガラスリボンの板厚を薄くしていき、最終的に製品用の厚さとすることが好ましい。
【００８８】
また、複数種類の板厚のガラスの生産を予定している場合には、ガラスリボンの板厚を薄くする過程を利用して、板厚の厚い製品をその厚さの順に生産し、最終的にガラスリボンの板厚を最も板厚の薄い製品にあわせて（変更して）生産することが生産性の観点から好ましい。すなわち、例えば最初は板厚が厚目のロットのガラス（例えば０．７ｍｍ以上）を生産し、次に、板厚の薄いロットのガラス（例えば０．３ｍｍ）を生産して、その後に特に板厚の薄いロットのガラス（例えば０．２ｍｍ以下）を生産してもよい。
【００８９】
そして、本実施形態で説明した薄板ガラスの製造方法において、前述した幅方向切断工程に加えて、ガラスリボンの幅方向両端部（耳部）を切断する両端部切断工程を有することができる。この点について以下に説明する。
【００９０】
上記のように被切断物であるガラスリボンは例えばフロート法やフュージョン法により成形されたものが、搬送工程の間に冷却されたものである。そして、フロート法やフュージョン法により成形されたガラスリボンは後述のようにその幅方向の両端部に中央部とは厚さの違う部分を生じる場合がある。このため、製品の幅方向の両端部についても切断することとなる。この点について図７を用いて説明する。
【００９１】
図７（ａ）は、ガラスリボンを上面から見た図であり、図７（ｂ）は、図７（ａ）において、ガラスリボンを矢印Ａの方向から見たガラスリボンの幅方向の断面図を示している。
【００９２】
図７（ｂ）は、既に示したようにフュージョン法により成形した場合のガラスリボンの幅方向の断面図であるが、この場合、ガラスリボンの搬送方向（図７（ａ）中ブロック矢印で示した方向）と垂直方向の断面はその両端部７１は製品となる中央部７２よりも板厚が厚くなっている。
【００９３】
ガラスリボンが係る形状を有する場合、所望の長さの薄板ガラスとするための図７（ａ）のに示す点線Ｙでの幅方向切断に加えて、係る両端部（耳部）７１を除去するために図７（ａ）に示す点線Ｘにおいても切断することができる。
【００９４】
点線Ｘと点線Ｙいずれを先に切断することもできるが、点線Ｘを切断した後、点線Ｙを切断することが好ましい。
【００９５】
すなわち、幅方向切断工程より前に、ガラスリボンの幅方向両端部を切断する両端部切断工程を有することが好ましい。
【００９６】
両端部切断工程、幅方向切断工程について図８を用いて説明する。
【００９７】
図８（ａ）はガラスリボンについて上記手順により切断しているところを上面側からみた構成を模式的に示しており、図８（ｂ）は、図８（ａ）において、矢印Ｂから見た側面の模式図を示している。
【００９８】
両端部切断工程、幅方向切断工程においては、切断の際に発生するガラス片等が搬送経路上に残留しないよう、複数の搬送ローラー８１により、幅方向切断装置８４まで搬送されている。
【００９９】
また、幅方向切断装置８４までは成形工程から連続する１枚のガラスリボン８２となっている。
【０１００】
図８に示すように搬送ローラー８１により連続的に搬送されてくるガラスリボン８２について、まずその幅方向両端部を切断するため、図中点線Ｘで示す切断線に沿って、両端部切断装置８３により切断を行う。
【０１０１】
そして、その後さらに搬送ローラー８１によりガラスリボンは搬送され、幅方向切断装置８４により、所望の薄板ガラスの長さになるように切断され、ベルトコンベアー８５により図示しない製品置き場等へと搬送されることとなる。
【０１０２】
この場合、両端部切断装置８３によりガラスリボンの両端部を切断する前は、上述のように両端部の板厚が厚いため、図８（ｂ）に示すようにガラスリボンの最大厚さとしてはＴ１の厚みを有している。
【０１０３】
ところが、両端部切断装置８３を通過後のガラスリボンの最大厚さはＴ１よりも薄いＴ２となる。これは、図７（ｂ）で説明したように、両端部切断装置通過後のガラスリボンは、板厚の薄い製品部（中央部）７２のみとなっているためである。
【０１０４】
このため、ガラスリボンのうち、両端部切断装置を通過後の部分については特に板厚が薄いため撓みやすくなっている。従って、製造開始当初からガラスリボンの搬送方向先端部の製品部について目標とする板厚とした場合には、両端部切断装置と幅方向切断装置との間の搬送ローラーをより通過しにくくなる。
【０１０５】
これに対して本実施形態の薄板ガラスの製造方法においては、ガラスリボンの搬送方向の先端部の厚さを製造開始時においては厚くし、その先端部が幅方向切断装置を通過後（幅方向切断工程を通過後）ガラスリボンの板厚を変更する。このため、ガラスリボンの先端部は幅方向切断装置部分にまでより確実に到達することが可能になる。
【０１０６】
ここで説明した幅方向切断工程、両端部切断工程における具体的な切断方法は限定されるものではなく、例えば割断や、レーザー光を用いた溶断により行うことができる。また、幅方向切断工程と、両端部切断工程とで異なる切断方法を用いても良い。
【０１０７】
割断により切断する場合、一般的に割断は折り筋（スクライブ線）をつけるスクライブ工程と、スクライブ工程で形成したスクライブ線を起点として実際にガラスリボンを分断（切断）する割断工程との２段階の工程により行われる。
【０１０８】
そして、上述のように両端部切断工程後に幅方向切断工程を行うとは、（例えば両切断工程を割断により行う場合）ガラスリボン両端部（耳部）について実際に分断する割断工程の後に、幅方向について実際に分断する割断工程を行えば良く、それぞれの部分についてのスクライブ工程の順序は問わない。
【０１０９】
すなわち、例えばガラスリボン両端部についてのスクライブ工程、及び、幅方向についてのスクライブ工程（スクライブ工程の順序は問わない）を行った後に、ガラスリボン両端部を分断する割断工程、幅方向に沿って分断する割断工程をその順に行う方法であっても良い。
【０１１０】
また、それぞれの切断工程についてスクライブ工程、割断工程を順に行ってもよい。つまり、ガラスリボン両端部についてのスクライブ工程、ガラスリボン両端部を分断する割断工程を行った後、ガラスリボンの幅方向についてのスクライブ工程、ガラスリボンの幅方向に沿って分断する割断工程の順に行っても良い。
【０１１１】
本実施形態の薄板ガラスの製造方法において、ここで説明した順に両端部切断工程、幅方向切断工程を適用する場合、前記成形工程で成形するガラスリボンの製品用の厚さであって、ガラスリボンの幅方向中央部（製品部）の板厚が０．３ｍｍ以下であることが好ましい。
【０１１２】
これは、製造開始時にその搬送方向先端部の幅方向中央部（製品部）の板厚を上記範囲としたガラスリボンを供給した場合、特に両端部切断装置以後の搬送ローラーを通過できなくなりやすいところ、本実施形態で説明した方法によれば搬送ローラーをより確実に通過することが可能になり、特に効果を発揮するためである。
【０１１３】
また、上記ガラスリボンの幅方向中央部の板厚は０．２ｍｍ以下であることがより好ましく、０．１５ｍｍ以下であることがさらに好ましく、０．１ｍｍ以下であることが特に好ましい。
【０１１４】
ガラスリボンの幅方向中央部（製品部）の板厚の下限値については特に限定されるものではないが、成形工程から幅方向切断工程までガラスリボンが搬送中に切れない厚さにその搬送速度、ガラスの種類、特性等に応じて選択することが好ましい。例えば、ガラスリボンの幅方向中央部の板厚の下限値は、ガラス成形原理による安定生産条件より、０．０１mm以上が好ましく、０．０２ｍｍ以上がより好ましく、０．０３mm以上であることが特に好ましい。
【０１１５】
ここでいうガラスリボンの幅方向中央部の板厚とは、前記ガラスリボンの搬送方向先端部が前記幅方向切断工程を通過後、前記成形工程で成形するガラスリボンの板厚を製品用の厚さに変更した際、例えば図６における製品部（中央部）６１２、６２２の板厚を意味している。
【０１１６】
なお、図７（ａ）に示す点線Ｙを切断した後、点線Ｘを切断する場合、すなわち、幅方向切断工程を先に行った後に両端部切断工程を行う場合、前記成形工程で成形するガラスリボンの製品用の厚さであって、ガラスリボンの幅方向中央部の板厚は０．２ｍｍ以下であることが好ましい。
【０１１７】
これは、従来の様に製造開始時から係る板厚に成形した場合にはガラスリボンの先端部が幅方向切断工程まで搬送ローラーを通過できないのに対して、本実施形態の製造方法では確実に幅方向切断工程まで搬送ローラーを通過することができる様になりその効果を発揮するためである。
【０１１８】
そして、既述の様にガラスリボンの先端部が幅方向切断工程に到達後は、成形工程から幅方向切断工程まで連続した１枚のガラスリボンとなっており、幅方向切断工程よりも上流側には、ガラスリボンの先端部が存在しなくなる。このように幅方向切断工程よりも上流側に搬送ローラーを通過できない原因となるガラスリボンの先端部が存在しなくなると、ガラスリボンの板厚を、製造開始時よりも薄い上記範囲の製品用の板厚に変更しても、搬送ローラーを通過することが可能となる。
【０１１９】
幅方向切断工程通過後のガラスは、室温に近い温度まで下がっているため、前述した搬送ローラーの径やピッチの制約は軽減され、種々の搬送方法（小径の搬送ローラーや、ベルト搬送、エア浮上搬送など）を選択することができる。
【０１２０】
また、上記ガラスリボンの幅方向中央部の板厚は０．１５ｍｍ以下であることがより好ましく、０．１ｍｍ以下であることが特に好ましい。
【０１２１】
なお、ガラスリボンの製品部の板厚とは上述したとおりである。また、ガラスリボンの幅方向中央部（製品部）の板厚の下限値についても上述のように特に限定されるものではなく、成形工程から幅方向切断工程までガラスリボンが搬送中に切れない厚さにその搬送速度、ガラスの種類、特性等に応じて選択することができる。具体的には例えば、ガラス成形原理による安定生産条件より、０．０１mm以上が好ましく、０．０２ｍｍ以上がより好ましく、０．０３mm以上であることが特に好ましい。
【０１２２】
以上、説明してきた本実施形態の薄板ガラスの製造方法によれば、製造開始時（製造装置立ち上げ時）において搬送ローラー上をガラスリボンがより確実に通過することが可能になり、歩留向上及び生産性向上が図れる。
【実施例】
【０１２３】
以下に具体的な実施例、比較例を挙げて説明するが、本発明はこれらの実施例に限定されるものではない。
［実施例１］
本実施例においては、以下の手順により薄板ガラスの製造を行った。
（溶融工程）無アルカリガラスとなるようにガラス原料を混合しこれを、溶融炉に供給して溶融ガラスとした。
（成形工程）溶融炉からの溶融ガラスをフロートバスの溶融錫上に供給し、ガラスリボンに成形した。
【０１２４】
この際、製造開始時にはガラスリボンはその板幅が４．６ｍ、中央部（製品部）（図６（ａ）中６１１部分）の厚さが０．３ｍｍになるように連続的に成形した。係るガラスリボンの形状は予め製造設備の許容たわみ量が、ガラスリボンの最大動的たわみ量と安全係数との積よりも大きくなることを確認したものである。
（搬送工程）ローラーピッチが４５０ｍｍに設定され、複数本配置された搬送ローラー上を前記成形工程で成形したガラスリボンを搬送した。
（幅方向切断工程）搬送工程により切断装置まで搬送されたガラスリボンについて所望の長さになるようにガラスリボンを切断した。
（両端部切断工程）幅方向切断工程において所望の長さとなったガラスシートについて、その幅方向の両端部について切断を行った。
【０１２５】
すなわち、図７（ａ）におけるＹの切断線で切断を行ってから、Ｘの切断線で切断を行った。
【０１２６】
そして、上記製造工程において、幅方向切断工程をガラスリボンの先端部が通過することを確認してから、前記成形工程において、成形するガラスリボンの形状として、板幅は４．６ｍのままとし、その製品部の板厚（図６（ａ）中の６１１部分）を０．１ｍｍに変更した。製品部の板厚の変更は、図３に示したトップローラーにより、ガラスリボン内の幅方向の板厚分布を変更すること、および、ガラスリボンの搬送速度を速くする方法、さらに、溶融ガラスの供給量を少なくする方法を組み合わせることにより行った。
【０１２７】
本実施例においては、製造開始時においてもガラスリボンの搬送方向先端部が幅方向切断工程を通過することができた。また、製品部の板厚を変更した後も切れることなく継続的にガラスリボンが搬送ローラー上を搬送されていることを確認できた。
［比較例１］
本比較例においては、成形工程において、製造開始時にガラスリボンをその最終製品の目的とするサイズとした、すなわち、その板幅が４．６ｍ、中央部（製品部）の厚さが０．１ｍｍになるように成形した点以外は実施例１と同様にして薄板ガラスの製造を開始した。
【０１２８】
この際、上記ガラスリボンの形状は、製造設備の許容たわみ量が、ガラスリボンの最大動的たわみ量と安全係数との積よりも小さくなっていた。
【０１２９】
本比較例の条件により薄板ガラスの製造を開始したところ、成形工程において成形したガラスリボンは、搬送工程の搬送ローラー上を通過することができず、幅方向切断工程に到達することができなかったため、目的の仕様の薄板ガラスを生産することができなかった。
【符号の説明】
【０１３０】
２２、４２  溶融ガラス
２５、４３、５１、８２  ガラスリボン
２６、４４、８１  搬送ローラー
【図１】
2015187041.tif 000003
【図２】
2015187041.tif 000004
【図３】
2015187041.tif 000005
【図４】
2015187041.tif 000006
【図５】
2015187041.tif 000007
【図６】
2015187041.tif 000008
【図７】
2015187041.tif 000009
【図８】
2015187041.tif 000010